(57)【要約】【課題】  従来の被覆に比べて耐食性に優れた被覆を有する希土類永久磁石を提供する。【解決手段】  Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、前記樹脂膜は電着塗装膜と前記電着塗装膜に被覆された静電粉体塗装膜を有することを特徴とする希土類磁石を用いる。前記静電粉体塗装膜は前記電着塗装膜よりもＴｉ若しくはＣａの少なくとも１種の元素を多く含有することが望ましい。【選択図】        図１
2005039255.tif 000002
【特許請求の範囲】
【請求項１】
Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、
前記樹脂膜は、電着塗装膜と、前記電着塗装膜に被覆された静電粉体塗装膜を有することを特徴とする希土類永久磁石。
【請求項２】
Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、
前記樹脂膜は、第１の樹脂膜と、前記第１の樹脂膜に被覆された第２の樹脂膜を有し、
前記第１の樹脂膜および前記第２の樹脂膜は金属元素Ｍ（ＭはＡｌ、Ｓｉ、Ｔｉ、Ｓｎ、Ｆｅ、Ｃａから選ばれる少なくとも１種である）を含有し、
前記第２の樹脂膜は前記第１の樹脂膜よりも金属元素Ｍを多く含有することを特徴とする希土類永久磁石。
【請求項３】
Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、
前記樹脂膜は、第１の樹脂膜と、前記第１の樹脂膜に被覆された第２の樹脂膜を有し、
前記第２の樹脂膜は前記第１の樹脂膜よりもＴｉ若しくはＣａの少なくとも１種の元素を多く含有することを特徴とする希土類永久磁石。
【請求項４】
５％ＮａＣｌ溶液を３５℃で噴霧する塩水噴霧試験で２４００時間以上の耐食性を有することを特徴とする請求項１乃至３のいずれかに記載の希土類永久磁石。
【請求項５】
請求項１乃至４のいずれかに記載の希土類永久磁石を備えることを特徴とする回転機。
【請求項６】
請求項１乃至４のいずれかに記載の希土類永久磁石を備えることを特徴とする風力発電機。
【発明の詳細な説明】
【技術分野】
【０００１】
本発明は回転機や発電機に使用される希土類永久磁石に関し、特に耐食性に優れた樹脂膜を有する希土類永久磁石に関する。
【背景技術】
【０００２】
Ｒ−ＴＭ−Ｂ系永久磁石は、含有されるＦｅがＳｍ−Ｃｏ系磁石に含まれるＣｏより安価で埋蔵量が多いこと、および磁気特性が高いことから、Ｓｍ−Ｃｏ系磁石に置き換わってきた。しかし、きわめて錆びやすいために耐食性改善のため、永久磁石の表面に耐酸化性の被膜を形成する（例えば、特許文献１）。また、永久磁石に直接粉体塗装を行う技術も紹介されている（例えば、特許文献２）。また、他の永久磁石の表面処理として耐食性に優れるＮｉメッキ、樹脂塗装、Ａｌ蒸着が広く使用されている。
【０００３】
【特許文献１】特開平８−２７９４０７号公報（第２〜３頁）
【特許文献２】特開２００２−２７０４１５号公報（第２〜３頁）
【発明の開示】
【発明が解決しようとする課題】
【０００４】
永久磁石を回転機に用いる需要が広がっていくにつれて、海岸地帯や砂漠地帯等のように非常に厳しい環境で回転機や発電機が長時間使用される場合がある。特に、回転機や発電機の大型化または高所での使用により、定期的な発錆のチェックまたは不具合発生時の交換が容易に出来ない為、２０年間メンテナンスフリーというような従来には無かった耐久性が要求されている。このような過酷な条件に耐えるには、塩水噴霧試験で長時間の耐食性を示すことが望ましい。
【０００５】
しかしながら、特許文献１から塩水噴霧試験で長時間の耐食性を示す構成を得ることは難しい。スプレーコーティング、電着塗装、あるいは樹脂蒸着等の単層膜で永久磁石を被覆することも考えられるが、耐食性が不十分なため採用できない。また、静電粉体塗装の単層膜を永久磁石に被覆した場合、膜厚が一定レベル以下では十分な耐食性を得ることが難しい。膜厚を厚くすると密着性が劣化するので、結果として十分な耐食性を得られない。特許文献２から塩水噴霧条件試験で長時間の耐食性を示す構成を得ることは難しい。スプレーコーティングの多層膜化はコストアップにつながるために現実的ではない。
【０００６】
そこで、本発明の目的は、従来の被覆に比べて耐食性に優れた被覆を有する希土類永久磁石、および前記希土類永久磁石を用いた回転機ならびに風力発電機を提供することである。
【課題を解決するための手段】
【０００７】
本発明の希土類永久磁石は、Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、
前記樹脂膜は、電着塗装膜と、前記電着塗装膜に被覆された静電粉体塗装膜を有することを特徴とする。
【０００８】
より詳細には電着塗装膜と静電粉体塗装膜からなる２層膜で希土類磁石を被覆することが望ましい。静電粉体塗装膜と永久磁石の間に電着塗装膜を設けることで、高い密着性を得ると共に樹脂膜全体の耐食性を向上させることができる。
【０００９】
本発明の他の希土類永久磁石は、Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、
前記樹脂膜は、第１の樹脂膜と、前記第１の樹脂膜に被覆された第２の樹脂膜を有し、
前記第１の樹脂膜および前記第２の樹脂膜は金属元素Ｍ（ＭはＡｌ、Ｓｉ、Ｔｉ、Ｓｎ、Ｆｅ、Ｃａから選ばれる少なくとも１種である）を含有し、
前記第２の樹脂膜は前記第１の樹脂膜よりも金属元素Ｍを多く含有することを特徴とする。
【００１０】
前記第１の樹脂膜は電着塗装で形成され、前記第２の樹脂膜は静電粉体塗装で形成されることが望ましい。より具体的には前記第１の樹脂膜および前記第２の樹脂膜は、例えば、Ａｌ２Ｏ３、ＳｉＯ２、ＴｉＯ２、Ｆｅ２Ｏ３、ＳｎＯ２、ＣａＣＯ３から選ばれる少なくとも１種の化合物を添加剤として原料に配合して塗装・硬化された膜であることが望ましい。添加剤を配合する際に第１の樹脂膜よりも第２の樹脂膜に多く配合すると絶縁膜の耐食性が更に良くなる。ただし、金属元素Ｍの含有量が多いと永久磁石との密着性が低下する。そこで、第２の樹脂膜には金属元素Ｍを多く含有させて耐食性向上を図り、第１の樹脂膜には金属元素Ｍを第１の樹脂膜よりも少なく含有させて永久磁石との密着性を維持することが望ましい。金属元素Ｍの含有量は、各々の樹脂膜をＳＥＭ−ＥＤＸ等で組成分析し、単位質量当たりに含有される金属元素Ｍの合計質量に相当する。
【００１１】
本発明の他の希土類永久磁石は、Ｒ（ＲはＹを含む希土類元素の少なくとも１種である）、ＴＭ（ＴＭはＦｅまたはＦｅ及びＣｏである）及びＢを主成分とするＲ−ＴＭ−Ｂ系永久磁石と、前記Ｒ−ＴＭ−Ｂ系永久磁石に被覆された樹脂膜を有し、
前記樹脂膜は、第１の樹脂膜と、前記第１の樹脂膜に被覆された第２の樹脂膜を有し、
前記第２の樹脂膜は前記第１の樹脂膜よりもＴｉ若しくはＣａの少なくとも１種の元素を多く含有することを特徴とする。
【００１２】
前記第２の樹脂膜では、金属元素Ｍのうち、特にＴｉやＣａの含有率を多く含有させることが膜質および耐食性を更に向上させる上で好ましい。他方、前記第１の樹脂膜ではＴｉやＣａの含有率を前記第２の樹脂膜よりも低くして耐食性よりも密着性を高めることが重要である。
【００１３】
上記本発明のいずれかの希土類永久磁石は、５％ＮａＣｌ溶液を３５℃で噴霧する塩水噴霧試験で２４００時間以上の耐食性を有することを特徴とする。すなわち、２４００時間経過しても樹脂膜フクレや発錆がない。本発明の回転機は、上記いずれかの希土類永久磁石を備えることを特徴とする。また、本発明の風力発電機は、上記いずれかの希土類永久磁石を備えることを特徴とする。本発明に係る希土類永久磁石を搭載することにより、回転機若しくは風力発電機を高耐食性の要求される場所で用いることができる。好ましくは前記希土類永久磁石をローターに組み込んで回転機若しくは発電機を構成する。
【発明の効果】
【００１４】
本発明の構成により、従来に比べて飛躍的に耐食性を向上させた被覆を有する希土類永久磁石、および前記希土類磁石を用いた回転機ならびに風力発電機を提供することができる。
【発明を実施するための最良の形態】
【００１５】
本発明において、前記電着塗装膜（もしくは第１の樹脂膜）は、平均膜厚を５〜５０μｍにすることが好ましい。電着塗装膜の膜厚を薄くしすぎると、静電粉体塗装膜の膜質や密着性に影響する。したがって、電着塗装膜は平均膜厚を５μｍ以上にすることが望ましい。成膜時間が長くなりすぎると工数が増大するので平均膜厚の上限を５０μｍ以下にすることが望ましい。なお、平均膜厚は、永久磁石や磁気ヨークを平坦な面で切断し、樹脂膜の断面を観察して少なくとも１０箇所で膜厚を測定し、それらを平均した値とする。好ましくは２０箇所で測定した膜厚の平均値とする。
【００１６】
高い耐食性（耐塩水噴霧性）を長時間保持するには、静電粉体塗装膜（もしくは第２の樹脂膜）の平均膜厚を８０μｍ以上にすることが望ましい。このような厚膜にすることで塩水噴霧試験で２４００時間経過しても問題のない耐食性を得ることができる。膜厚を大きくしすぎると均一な厚さに形成することが難しくなるので、望ましくは静電粉体塗装膜の膜厚を１２０μｍ以下にする。静電粉体塗装膜におけるＴｉ若しくはＣａの含有量を電着塗装膜よりも高くすると更なる耐食性の向上につながる。
【００１７】
前記樹脂膜（好ましくは電着塗装膜と静電粉体塗装膜からなる２層膜）の平均膜厚を１００〜１４０μｍの範囲内にすることが望ましい。樹脂膜の厚さを大きくし過ぎると磁気回路に組み込んだときに無視できない大きさの磁気ギャップとなる。したがって、磁気回路の都合上、磁気ギャップを大きくしすぎない方が良い用途（回転機、発電機など）では、樹脂膜の平均膜厚を１４０μｍ以下にすることが望ましい。他方、高い耐食性と密着性の双方を得るためには樹脂膜の平均膜厚を１００μｍ以上とすることが望ましい。
【００１８】
本願明細書において“電着塗装”とは電着塗装用の溶液に永久磁石を浸漬して、永久磁石と溶液槽内電極の間に電圧を印加して、永久磁石表面に塗料を析出させる手法を指す。その後、熱処理すると塗料が被膜（電着塗装膜）になる。電着塗装の方式としては、カチオンタイプまたはアニオンタイプから選定された方式を用いることができる。電着塗料としてはエポキシウレタン系、エポキシ系、アクリル系から選定された材料を用いることができる。このうち、電着塗装はエポキシ系のカチオンタイプで行うことが望ましい。アニオンタイプは、電着初期に永久磁石が溶液に溶解することがあるため、できるかぎりカチオンタイプにすることが望ましい。
【００１９】
“静電粉体塗装”とは永久磁石を電気的に接地（アース）し、塗装ガンに負の高電圧を与え、微粒子（例えば、粉体塗料である高分子量の合成樹脂粒子）を塗装ガンで負に帯電させてから永久磁石に吹き付けて、静電引力で微粒子を永久磁石に付着させる手法を指す。その後、熱処理すると微粒子が被膜（静電粉体塗装膜）になる。いわゆる粉体を吹き付ける粉体塗装の1つであり、溶液（溶媒）を用いる電着塗装とは異なる。
【００２０】
静電粉体塗料としてはエポキシ／ポリエステル系、ポリエステル系、アクリル／ポリエステル系、ポリイミド系、ポリアミドイミド系から選定された材料を用いる。これらのうち、静電粉体塗装はエポキシ／ポリエステル系の材料で行うことが望ましい。粉体塗装時の印加電圧（放電電圧）は−５０ｋＶ〜−１００ｋＶが適当である。静電粉体塗装に用いる粉体塗料は、平均粒径が３０〜５０μｍであることが望ましい。より望ましくは、最大粒径が８０μｍである粉体塗料を用いる。平均粒径は任意に抽出した少なくとも２０個の粒子で粒径を測定した平均値とする。粒子形状が楕円粒子や不定形粒子の場合には最長径と最短径の平均値をその粒子の粒径として換算する。
【００２１】
前記樹脂膜における金属元素Ｍの組成分析は、前記樹脂膜を被覆した永久磁石を切断し、露出した樹脂膜断面をＳＥＭ−ＥＤＸで測定する。金属元素Ｍの含有量が異なるので、第１の樹脂膜（電着塗装膜）と第２の樹脂膜（静電粉体塗装膜）を判別することができる。
【００２２】
前記樹脂膜は、希土類磁石やヨーク等を組み合わせてアッセンブリー（組立体）を構成する場合にも被覆として利用することができる。例えば、複数の永久磁石に電着塗装を施し、永久磁石同士を接着してから静電粉体塗装を行う。電着塗装膜により永久磁石間の絶縁性は十分保持され、渦電流を抑制できる。他の例としては、電着塗装と静電粉体塗装を行った磁性ヨークに、電着塗装と静電粉体塗装を行った永久磁石を接着して、磁気回路を構成することができる。前記磁気回路は、例えば、回転機の一部として用いられる。同様に他の磁気回路にも電着塗装と静電粉体塗装からなる被覆を適用することができる。さらに他の例としては、複数の永久磁石に電着塗装を行った後、永久磁石同士を接着して組立体を得る。この組立体を、電着塗装を行った磁性ヨークに接着し、その後、前記組立体及び磁性ヨークに静電粉体塗装を行う。
【００２３】
アッセンブリーでは、永久磁石表面に電着塗装膜を施した後に接着するため、厚さ５０μｍ未満の薄い接着層でも、永久磁石同士は絶縁され、導通の問題は発生しない。もし、電着塗装を施さずに永久磁石同士を接着すると、導通の問題を回避するためには永久磁石表面の凹凸と永久磁石表面同士の傾きを考慮し、接着層の厚さを５０μｍ以上にする必要がある。接着層厚さ５０μｍ未満では接着層に阻まれず永久磁石の一部が直に接触して導通し、渦電流損失の原因となることがある。
【００２４】
電着塗装後に永久磁石同士を接着して、ついで静電粉体塗装を行うと、組み立て時に電着塗装膜上に若干のキズがあったとしても、静電粉体塗装により完全に覆われる。電着塗装膜表面の平坦化処理が不要である。電着塗装膜と静電粉体塗装膜は界面で互いに補完し合い、密着性を高めている。
【００２５】
電着塗装と静電粉体塗装の間には特別な処理は必要でないが、電着塗装膜に油脂が付着するような場合には、静電粉体塗装前にアルコール等で電着塗装した永久磁石の表面を脱脂する。電着塗装の前には化成処理等の前処理を永久磁石に施すことが望ましい。化成処理前の永久磁石に油脂が付着する工程を有する場合には苛性ソーダ等で脱脂を行っても良い。また、化成処理の工程の一部として酸による前処理を行うこともある。化成処理の種類としてはクロメート処理若しくはリン酸系処理等が挙げられるが、特に限定されるものではない。なお、硝酸等の酸を使用した処理でも一定の効果を得られるが、表面に化成被膜を形成しない。
【００２６】
本発明で樹脂膜を被覆する永久磁石は、焼結法、溶湯急冷法あるいはその変形法のいずれの方法で作製されたものでも良い。例えば、Ｒ−ＴＭ−Ｂ系焼結磁石に限定されず、Ｒ２ＴＭ１４Ｂ型金属間化合物を主相として且つ平均粒径が０．０１〜０．５μｍであるＲ−ＴＭ−Ｂ系温間加工磁石に上記樹脂膜を被覆したものを包含する。また、Ｒ２ＴＭ１４Ｂ型金属間化合物を主相とする鋳造合金に熱間加工を施して異方性を付与したＲ−ＴＭ−Ｂ系永久磁石に樹脂膜を被覆したものを包含する。永久磁石の素材は、焼結体を所定の寸法に研削したもの、或いは研削後に熱処理を施したもののいずれであっても良い。
【００２７】
樹脂膜を被覆する永久磁石は、例えば、主要成分のＲ´とＴＭ´とＢの合計を１００ｍａｓｓ％として、Ｒ´：２４〜３４ｍａｓｓ％（Ｒ´はＹを含む希土類元素の少なくとも１種であり、Ｎｄ，Ｄｙ及びＰｒの少なくとも１種を必ず含む）、Ｂ：０．６〜１．８ｍａｓｓ％、ＴＭ´：残部（ＴＭ´はＦｅまたはＦｅ及びＣｏである）の組成であることが望ましい。Ｒ´量が２４ｍａｓｓ％未満では保磁力ｉＨｃが著しく低下し、３４ｍａｓｓ％を超えると残留磁束密度Ｂｒが著しく低下する。Ｂ量は０．６〜１．８ｍａｓｓ％が好ましく、０．８〜１．５ｍａｓｓ％がさらに好ましい。Ｂ量が０．６ｍａｓｓ％未満では実用に耐えるｉＨｃが得られず、１．８ｍａｓｓ％超ではＢｒが著しく低下する。より好ましくは、Ｒ´：２７〜３２ｍａｓｓ％、Ｂ：０．６〜１．８ｍａｓｓ％、Ｃｏ：０．０００１〜２０ｍａｓｓ％（より好ましくは０．３〜５ｍａｓｓ％）、Ｍ：０．００１〜３ｍａｓｓ％（ＭはＡｌ、Ｓｉ、Ｃｕ、Ｇａ、Ｎｂ、Ｍｏ、Ｗのうちの少なくとも１種である）、残部Ｆｅの組成とする。なお、永久磁石組成のｍａｓｓ％とは、永久磁石の単位質量あたりに含有される元素の質量を百分率で表わしたものである。
【実施例】
【００２８】
以下、本発明の実施例を詳細に説明するが、これら実施例により必ずしも本発明が限定されるものではない。
【００２９】
（実施例１）
電着塗装膜と静電粉体塗装膜を被覆した永久磁石の試料を次のように作製した。（Ｎｄ，Ｐｒ，Ｄｙ）２（Ｆｅ，Ｃｏ）１４Ｂ型金属間化合物を主相とするＮｄ−Ｐｒ−Ｄｙ−Ｆｅ−Ｃｏ−Ａｌ−Ｇａ−Ｃｕ系の焼結型の永久磁石を作製した。この永久磁石の室温における磁気特性はＢｒ＝１．３Ｔ（即ち１３ｋＧ）、ｉＨｃ＝１．３５ＭＡ／ｍ（即ち１７ｋＯｅ）、（ＢＨ）ｍａｘ＝３２６ｋＪ／ｍ３（即ち４１ＭＧＯｅ）であった。次に、前記永久磁石を２０ｍｍ×１８ｍｍ×７ｍｍの長方形形状に加工後、バレル研磨を施した。ついで永久磁石を水溶性防錆剤に浸漬後、約６０℃に加温して乾燥した。乾燥した永久磁石をイオン交換水で希釈して、６０℃に加温したリン酸亜鉛溶液に１０分間浸漬した後、イオン交換水で２０秒間洗浄する工程を３回繰り返し、その後、熱風乾燥炉にて十分に乾燥した。ついで、治具にセットし、アミノ変成エポキシ樹脂の電着塗料（商品名：パワニクス）の溶液に浸漬し、１８０Ｖの電圧を３分間印加して電着塗装膜を形成した。
【００３０】
電着塗料には添加剤としてＡｌ２Ｏ３、ＳｉＯ２、ＴｉＯ２、ＳｎＯ２、Ｆｅ２Ｏ３、ＣａＣＯ３を配合したものを用いた。硬化後の電着塗装膜において、単位質量当たりに含まれる添加金属元素の合計を１００ｍａｓｓ％としたときにＡｌ：１５ｍａｓｓ％、Ｓｉ：２０ｍａｓｓ％、Ｔｉ：５５ｍａｓｓ％、Ｓｎ：４ｍａｓｓ％、Ｆｅ：５．６ｍａｓｓ％、Ｃａ：０．４ｍａｓｓ％となった。添加金属元素の含有割合は同様の条件で作製したダミーサンプルを切断し、断面をＳＥＭ−ＥＤＸで組成分析することで確認した。電着塗装を行った後、１９０℃にて２０分間保持して焼き付け硬化を行った。電着塗装膜の膜厚は２０μｍになった。治具の接触した部分は２液性エポキシ塗料を用いて被覆・保護した。
【００３１】
その後、再度治具にセットし、静電粉体塗装を行った。治具で吊るした永久磁石（電着塗装済み）に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ−ポリエステル樹脂（商品名：イノバックスＨ）を用いた。塗装ガンを帯電させるための印加電圧は−６０ｋＶとした。この粉体材料には添加剤としてＡｌ２Ｏ３、ＳｉＯ２、ＴｉＯ２、Ｆｅ２Ｏ３、ＣａＣＯ３を配合したものを用いた。硬化後の静電粉体塗装膜において、単位質量当たりに含まれる添加金属元素の合計を１００ｍａｓｓ％としたときにＡｌ：２ｍａｓｓ％、Ｓｉ：３ｍａｓｓ％、Ｔｉ：７７ｍａｓｓ％、Ｆｅ：３ｍａｓｓ％、Ｃａ：１５ｍａｓｓ％となった。添加金属元素の含有割合は同様の条件で作製したダミーサンプルを切断し、断面をＳＥＭ−ＥＤＸで組成分析することで確認した。静電粉体塗装用の粉体材料に加えた添加剤の質量は、電着塗装用の電着塗料に加えた添加剤の質量の２倍にした。Ｔｉ及びＣａの含有量は静電粉体塗装膜の方が電着塗装膜よりも多い。静電粉体塗装を行った後、１７０℃で２０分間保持して塗膜を加熱硬化して静電粉体塗装膜を得た。膜厚は電着塗装と合わせて合計１２０μｍとした。その後、治具の接触した部分を２液性エポキシ塗料で被覆・保護し、永久磁石の試料を得た。
【００３２】
（実施例２）
電着塗装膜及び静電粉体塗装膜からなる樹脂膜を別々に被覆した永久磁石と磁気ヨークを接着したアッセンブリーの試料を次のように作製した。（Ｎｄ，Ｐｒ，Ｄｙ）２（Ｆｅ，Ｃｏ）１４Ｂ型金属間化合物を主相とするＮｄ−Ｐｒ−Ｄｙ−Ｆｅ−Ｃｏ−Ａｌ−Ｇａ−Ｃｕ系の焼結型の永久磁石を作製した。この永久磁石の室温における磁気特性はＢｒ＝１．３Ｔ（即ち１３ｋＧ）、ｉＨｃ＝１．３５ＭＡ／ｍ（即ち１７ｋＯｅ）、（ＢＨ）ｍａｘ＝３２６ｋＪ／ｍ３（即ち４１ＭＧＯｅ）であった。次に、前記永久磁石を２０ｍｍ×１８ｍｍ×７ｍｍの長方形形状に加工後、バレル研磨を施した。ついで永久磁石を水溶性防錆剤に浸漬後、約６０℃に加温して乾燥した。乾燥した永久磁石をイオン交換水で希釈して、６０℃に加温したリン酸亜鉛溶液に１０分間浸漬した後、イオン交換水で２０秒間洗浄する工程を３回繰り返し、その後、熱風乾燥炉にて十分に乾燥した。その後、治具にセットし、アミノ変成エポキシ樹脂の電着塗料（商品名：パワニクス）の溶液に浸漬し、１８０Ｖの電圧を３分間印加して電着塗装膜を形成した。
【００３３】
電着塗料には添加剤としてＡｌ２Ｏ３、ＳｉＯ２、ＴｉＯ２、ＳｎＯ２、Ｆｅ２Ｏ３、ＣａＣＯ３を配合したものを用いた。硬化後の電着塗装膜において、単位質量当たりに含まれる添加金属元素の合計を１００ｍａｓｓ％としたときにＡｌ：１５ｍａｓｓ％、Ｓｉ：ｍａｓｓ２０％、Ｔｉ：５５ｍａｓｓ％、Ｓｎ：４ｍａｓｓ％、Ｆｅ：５．６ｍａｓｓ％、Ｃａ：０．４ｍａｓｓ％となった。添加金属元素の含有割合は同様の条件で作製したダミーサンプルを切断し、断面をＳＥＭ−ＥＤＸで組成分析することで確認した。電着塗装を行った後、１９０℃にて２０分間保持して焼き付け硬化を行った。電着塗装膜の膜厚は２０μｍとなった。治具の接触した部分は２液性エポキシ塗料を用いて被覆・保護した。
【００３４】
この電着塗装膜を被覆した永久磁石を６個用いて、それぞれを１８ｍｍ×７ｍｍの面で対向させて接着剤（商品名：ロックタイトＡＶ１３８）を介して接着した（接着品）。その後、再度治具にセットして静電粉体塗装を行った。治具で吊るした接着品に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ−ポリエステル樹脂（商品名：イノバックスＨ）を用いた。塗装ガンを帯電させるための印加電圧は−６０ｋＶとした。粉体材料には添加剤としてＡｌ２Ｏ３、ＳｉＯ２、ＴｉＯ２、Ｆｅ２Ｏ３、ＣａＣＯ３を配合したものを用いた。硬化後の静電粉体塗装膜において、添加金属元素の質量分析を行ったところ、単位質量当たりに含まれる添加金属元素の合計を１００ｍａｓｓ％としたときにＡｌ：２ｍａｓｓ％、Ｓｉ：３ｍａｓｓ％、Ｔｉ：７７ｍａｓｓ％、Ｆｅ：３ｍａｓｓ％、Ｃａ：１５ｍａｓｓ％となった。静電粉体塗装用の粉体材料に加えた添加剤の質量は、電着塗装用の電着塗料に加えた添加剤の質量の２倍にした。Ｔｉ及びＣａの含有量は静電粉体塗装膜の方が電着塗装膜よりも多い。静電粉体塗装を行った後、１７０℃で２０分間保持して塗膜を加熱硬化して静電粉体塗装膜を得た。膜厚は電着塗装膜と合わせて合計１２０μｍとなった。その後、治具の接触した部分を２液性エポキシ塗料で被覆・保護した。
【００３５】
さらに、前記永久磁石とは別に１５０ｍｍ×２５ｍｍ×７ｍｍの鉄材を準備した。治具にセットし、アミノ変成エポキシ樹脂の電着塗料（商品名：パワニクス）の溶液に浸漬し、１８０Ｖの電圧を３分間印加して電着塗装膜を形成した。電着塗料に加える添加剤は永久磁石の場合と同条件にした。その後、１９０℃にて２０分間保持して焼き付け硬化を行った。電着塗装膜の膜厚は２０μｍとなった。治具の接触した部分は２液性エポキシ塗料を用いて被覆・保護した。その後、治具にセットし、静電粉体塗装を行った。治具で吊るした鉄材に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ−ポリエステル樹脂（商品名：イノバックスＨ）を用いた。粉体材料に加える添加剤は永久磁石の場合と同条件にした。塗装ガンを帯電させるための印加電圧は−６０ｋＶとした。塗装後、１７０℃で２０分間保持して塗膜を加熱硬化して静電粉体塗装膜を得た。膜厚は電着塗装膜と合わせて合計１２０μｍとした。その後、治具の接触した部分を２液性エポキシ塗料にて被覆・保護した。ついで、先に準備した永久磁石とこの鉄材をシリコン系接着剤（東レダウコーニング製、商品名：ＳＥ１７５０）を介して接着してアッセンブリーの試料を得た。
【００３６】
（実施例３）
電着塗装膜を被覆した永久磁石と磁気ヨークを接着した後に静電粉体塗装で被覆した試料を次のように作製した。（Ｎｄ，Ｐｒ，Ｄｙ）２（Ｆｅ，Ｃｏ）１４Ｂ型金属間化合物を主相とするＮｄ−Ｐｒ−Ｄｙ−Ｆｅ−Ｃｏ−Ａｌ−Ｇａ−Ｃｕ系の焼結型の永久磁石を作製した。この永久磁石の室温における磁気特性はＢｒ＝１．３Ｔ（即ち１３ｋＧ）、ｉＨｃ＝１．３５ＭＡ／ｍ（即ち１７ｋＯｅ）、（ＢＨ）ｍａｘ＝３２６ｋＪ／ｍ３（即ち４１ＭＧＯｅ）であった。次に、前記永久磁石を２０ｍｍ×１８ｍｍ×７ｍｍの長方形形状に加工後、バレル研磨を施した。ついで永久磁石を水溶性防錆剤に浸漬後、約６０℃に加温して乾燥した。乾燥した永久磁石をイオン交換水で希釈して、６０℃に加温したリン酸亜鉛溶液に１０分間浸漬後、イオン交換水で２０秒間洗浄する工程を３回繰り返し、その後、熱風乾燥炉にて十分に乾燥した。ついで、治具にセットし、アミノ変成エポキシ樹脂の電着塗料（商品名：パワニクス）の溶液に浸漬し、１８０Ｖの電圧を３分間印加して電着塗装膜を形成した。
【００３７】
電着塗料には添加剤としてＡｌ２Ｏ３、ＳｉＯ２、ＴｉＯ２、ＳｎＯ２、Ｆｅ２Ｏ３、ＣａＣＯ３を配合したものを用いた。硬化後の電着塗装膜において、単位質量当たりに含まれる添加金属元素の合計を１００ｍａｓｓ％としたときにＡｌ：１５ｍａｓｓ％、Ｓｉ：２０ｍａｓｓ％、Ｔｉ：５５ｍａｓｓ％、Ｓｎ：４ｍａｓｓ％、Ｆｅ：５．６ｍａｓｓ％、Ｃａ：０．４ｍａｓｓ％となった。電着塗装を行った後、１９０℃にて２０分間保持して焼き付け硬化を行った。電着塗装膜の膜厚は２０μｍとなった。治具の接触した部分は２液性エポキシ塗料を用いて被覆・保護した。この被覆した永久磁石を６個用意し、接着剤（商品名：ロックタイトＡＶ１３８）を介して１８ｍｍ×７ｍｍの面で互いに結合して１個の接着品とした。
【００３８】
さらに、前記接着品とは別に１５０ｍｍ×２５ｍｍ×７ｍｍの鉄材を準備した。治具にセットし、アミノ変成エポキシ樹脂の電着塗料（商品名：パワニクス）の溶液に浸漬し、１８０Ｖの電圧を３分間印加して電着塗装膜を形成した。電着塗料に加える添加剤は永久磁石の場合と同条件にした。その後、１９０℃にて２０分間保持して焼き付け硬化を行った。電着塗装膜の膜厚は２０μｍとなった。治具の接触した部分は２液性エポキシ塗料を用いて被覆・保護した。ついで、先に準備した永久磁石の接着品に鉄材をエポキシ系接着剤（商品名：ロックタイトＡＶ１３８）を介して接着した。その後、再度治具にセットして静電粉体塗装を行った。治具で吊るした接着品及び鉄材に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ−ポリエステル樹脂（商品名：イノバックスＨ）を用いた。塗装ガンを帯電させるための印加電圧は−６０ｋＶとした。
【００３９】
粉体材料には添加剤としてＡｌ２Ｏ３、ＳｉＯ２、ＴｉＯ２、Ｆｅ２Ｏ３、ＣａＣＯ３を配合したものを用いた。硬化後の静電粉体塗装膜において、添加金属元素の質量分析を行ったところ、単位質量当たりに含まれる添加金属元素の合計を１００ｍａｓｓ％としたときにＡｌ：２ｍａｓｓ％、Ｓｉ：３ｍａｓｓ％、Ｔｉ：７７ｍａｓｓ％、Ｆｅ：３ｍａｓｓ％、Ｃａ：１５ｍａｓｓ％となった。静電粉体塗装用の粉体材料に加えた添加剤の質量は、電着塗装用の電着塗料に加えた添加剤の質量の２倍にした。Ｔｉ及びＣａの含有量は静電粉体塗装膜の方が電着塗装膜よりも多い。塗装後、１７０℃で２０分間保持して塗膜を加熱硬化して静電粉体塗装膜を得た。膜厚は電着塗装膜と合わせて合計１２０μｍとした。その後、治具の接触した部分を２液性エポキシ塗料で被覆・保護し、アッセンブリーの試料を得た。
【００４０】
（実施例４）
実施例１とは静電粉体塗装の組成を変えて、電着塗装膜／静電粉体塗装膜を被覆した永久磁石の試料を次のように作製した。実施例１と同じ条件で電着塗装膜を被覆した永久磁石を作製した。その後、再度治具にセットし、静電粉体塗装を行った。治具で吊るした永久磁石（電着塗装済み）に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ樹脂（商品名：エピフォーム）を用いた。塗装ガンを帯電させるための印加電圧は−６０ｋＶとした。
【００４１】
粉体材料には添加剤としてＡｌ２Ｏ３、ＳｉＯ２、ＴｉＯ２、Ｆｅ２Ｏ３、ＣａＣＯ３を配合したものを用いた。硬化後の静電粉体塗装膜において、単位質量当たりに含まれる添加金属元素の合計を１００ｍａｓｓ％としたときにＡｌ：４ｍａｓｓ％、Ｓｉ：５ｍａｓｓ％、Ｔｉ：７０ｍａｓｓ％、Ｆｅ：３ｍａｓｓ％、Ｃａ：１８ｍａｓｓ％となった。添加金属元素の含有割合は同様の条件で作製したダミーサンプルを切断し、断面をＳＥＭ−ＥＤＸで組成分析することで確認した。静電粉体塗装用の粉体材料に加えた添加剤の質量は、電着塗装用の電着塗料に加えた添加剤の質量の２倍にした。Ｔｉ及びＣａの含有量は静電粉体塗装膜の方が電着塗装膜よりも多い。静電粉体塗装を行った後、１７０℃で２０分間保持して塗膜を加熱硬化して静電粉体塗装膜を得た。膜厚は電着塗装と合わせて合計１２０μｍとした。その後、治具の接触した部分を２液性エポキシ塗料で被覆・保護し、永久磁石の試料を得た。
【００４２】
（実施例５）
実施例１よりも静電粉体塗装膜の厚さを薄くして永久磁石の試料を次のように作製した。（Ｎｄ，Ｐｒ，Ｄｙ）２（Ｆｅ，Ｃｏ）１４Ｂ型金属間化合物を主相とするＮｄ−Ｐｒ−Ｄｙ−Ｆｅ−Ｃｏ−Ａｌ−Ｇａ−Ｃｕ系の焼結型の永久磁石を作製した。この永久磁石の室温における磁気特性はＢｒ＝１．３Ｔ（即ち１３ｋＧ）、ｉＨｃ＝１．３５ＭＡ／ｍ（即ち１７ｋＯｅ）、（ＢＨ）ｍａｘ＝３２６ｋＪ／ｍ３（即ち４１ＭＧＯｅ）であった。次に、前記永久磁石を２０ｍｍ×１８ｍｍ×７ｍｍの長方形形状に加工後、バレル研磨を施した。ついで永久磁石を水溶性防錆剤に浸漬後、約６０℃に加温して乾燥した。乾燥した永久磁石をイオン交換水で希釈して、６０℃に加温したリン酸亜鉛溶液に１０分間浸漬後、イオン交換水で２０秒間洗浄する工程を３回繰り返し、その後、熱風乾燥炉にて十分に乾燥した。ついで、治具にセットし、アミノ変成エポキシ樹脂の電着塗料（商品名：パワニクス）の溶液に浸漬し、１８０Ｖの電圧を３分間印加して電着塗装膜を形成した。電着塗料に加える添加剤は実施例１と同条件にした。
【００４３】
電着塗装を行った後、１９０℃にて２０分間保持して焼き付け硬化を行った。電着塗装膜の膜厚は２０μｍとなった。治具の接触した部分は２液性エポキシ塗料を用いて被覆・保護した。その後、再度治具にセットして静電粉体塗装を行った。治具で吊るした永久磁石に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ−ポリエステル樹脂（商品名：イノバックスＨ）を用いた。塗装ガンを帯電させるための印加電圧は−６０ｋＶとした。静電粉体塗装の粉体材料に加える添加剤は実施例１と同条件にした。塗装後１７０℃で２０分保持して塗膜を加熱硬化して静電粉体塗装膜を得た。膜厚は電着塗装膜と合わせて合計７０μｍとした。その後、治具の接触した部分を２液性エポキシ塗料で被覆・保護し、永久磁石の試料を得た。
【００４４】
（比較例１）
電着塗装膜を被覆した永久磁石の試料を次のように作製した。（Ｎｄ，Ｐｒ，Ｄｙ）２（Ｆｅ，Ｃｏ）１４Ｂ型金属間化合物を主相とするＮｄ−Ｐｒ−Ｄｙ−Ｆｅ−Ｃｏ−Ａｌ−Ｇａ−Ｃｕ系の焼結型の永久磁石を作製した。この永久磁石の室温における磁気特性はＢｒ＝１．３Ｔ（即ち１３ｋＧ）、ｉＨｃ＝１．３５ＭＡ／ｍ（即ち１７ｋＯｅ）、（ＢＨ）ｍａｘ＝３２６ｋＪ／ｍ３（即ち４１ＭＧＯｅ）であった。次に、前記永久磁石を２０ｍｍ×１８ｍｍ×７ｍｍの長方形形状に加工後、バレル研磨を施した。ついで永久磁石を水溶性防錆剤に浸漬後、約６０℃に加温して乾燥した。乾燥した永久磁石をイオン交換水で希釈して、６０℃に加温したリン酸亜鉛溶液に１０分間浸漬後、イオン交換水で２０秒間洗浄する工程を３回繰り返し、その後、熱風乾燥炉にて十分に乾燥した。ついで、治具にセットし、アミノ変成エポキシ樹脂の電着塗料（商品名：パワニクス）の溶液に浸漬し、１８０Ｖの電圧を３分間印加して電着塗装膜を形成した。その後、１９０℃にて２０分間保持して焼き付け硬化を行った。膜厚は２０μｍとした。治具の接触した部分を２液性エポキシ塗料で被覆・保護し、永久磁石の試料を得た。
【００４５】
（比較例２）
静電粉体塗装膜を被覆した永久磁石の試料を次のように作製した。（Ｎｄ，Ｐｒ，Ｄｙ）２（Ｆｅ，Ｃｏ）１４Ｂ型金属間化合物を主相とするＮｄ−Ｐｒ−Ｄｙ−Ｆｅ−Ｃｏ−Ａｌ−Ｇａ−Ｃｕ系の焼結型の永久磁石を作製した。この永久磁石の室温における磁気特性はＢｒ＝１．３Ｔ（即ち１３ｋＧ）、ｉＨｃ＝１．３５ＭＡ／ｍ（即ち１７ｋＯｅ）、（ＢＨ）ｍａｘ＝３２６ｋＪ／ｍ３（即ち４１ＭＧＯｅ）であった。次に、前記永久磁石を２０ｍｍ×１８ｍｍ×７ｍｍの長方形形状に加工後、バレル研磨を施した。ついで永久磁石を水溶性防錆剤に浸漬後、約６０℃に加温して乾燥した。乾燥した永久磁石をイオン交換水で希釈して、６０℃に加温したリン酸亜鉛溶液に１０分間浸漬後、イオン交換水で２０秒間洗浄する工程を３回繰り返し、その後、熱風乾燥炉にて十分に乾燥した。ついで、治具にセットして静電粉体塗装を行った。治具で吊るした永久磁石に対して塗装ガンによって粉体材料の微粒子を吐出エアー圧力２×１０５Ｐａ（即ち２ｋｇ／ｃｍ２）で吹き付け、塗装した。静電粉体塗装の粉体材料にはエポキシ−ポリエステル樹脂（商品名：イノバックスＨ）を用いた。塗装ガンを帯電させるための印加電圧は−６０ｋＶとした。静電粉体塗装の粉体材料に加える添加剤は実施例１と同条件にした。静電粉体塗装を行った後、１７０℃で２０分保持して塗膜を加熱硬化して静電粉体塗装膜を得た。膜厚は７０μｍとした。その後、治具の接触した部分を２液性エポキシ塗料で被覆・保護し、永久磁石の試料を得た。
【００４６】
以上のように作製した試料について、下記要領で塩水噴霧試験を行った。試験にはスガ試験機（ＣＡＳＳＥＲ−ＩＳＯ−３Ｈ）を用いて５％ＮａＣｌ溶液を３５℃で試料に噴霧した。これらの評価結果を表１に示した。平板状の永久磁石の面（アッセンブリーでは磁性ヨークに接着した側とは反対の面）について、錆による変色や塗膜の膨れの有無を目視で確認した。
【００４７】
【表１】
2005039255.tif 000003
【００４８】
上記の結果より明らかなように、実施例１、２、３および４ともに耐食性が向上し、２４００時間試験を行っても錆を生じなかった。すなわち、５％ＮａＣｌ溶液を３５℃で噴霧する塩水噴霧試験で２４００時間以上の耐食性を有することが分かった。防錆性に優れた永久磁石やアッセンブリーとして十分に用いることができる。１層目の電着塗装膜に比べて２層目の静電粉体塗装膜は酸化チタン（ＴｉＯ２）を多く配合しているために耐食性が高い。塩水噴霧に対する長期間の耐食性を得るためには合計膜厚を大きくすべきことが分かった。
【００４９】
実施例５は１５００時間で発錆したが、比較例１や２に比べれば耐食性は高い。長期間の厳しい耐食性が求められる用途以外であるならば、比較例１や２では不十分であっても実施例５の構成を被膜として用いることは実用上可能である。
【００５０】
（実施例６）
図１は実施例３の永久磁石付きアッセンブリーの断面図である。事前に電着塗装膜１ａを被覆した平板状の磁性ヨーク１と電着塗装膜２ａを被覆した矩形の永久磁石２を用い、前記磁性ヨーク１にエポキシ系接着剤１ｂを介して４個の前記永久磁石２を接着した後、磁性ヨーク１及び永久磁石２を静電粉体塗装膜３ａで被覆したアッセンブリー３である。永久磁石２の厚さに比べて電着塗装膜２ａあるいは静電粉体塗装膜３ａあるいはエポキシ系接着剤１ｂの厚さは十分に薄いが、分かり易くするために厚さを強調して図示した。永久磁石２を１列に並べた配列方向がアッセンブリー３の長手方向に相当する。外側からみた永久磁石の被覆である電着塗装膜／静電粉体塗装膜の厚さの組合せとして、５μｍ／１２０μｍ、１０μｍ／１１０μｍ、３０μｍ／１００μｍ、５０μｍ／９０μｍの各々について試料を作製して耐食性試験を行ったところ、実施例１〜３と同様に良好な耐食性を得た。耐食性を評価した箇所は、図１の矢印で示した側について行った。発錆の有無は２層の塗膜をはがした永久磁石表面で観察し、フクレは２層の塗膜の表面で観察した。発錆については、同条件で複数の試料を作製し、塩水噴霧の時間のみを変えて試験を行って確認した。
【００５１】
(実施例７)
図２は図１の永久磁石付きアッセンブリーを用いた回転機の概略断面図である。この回転機１０は、回転子５の外周面を周回するように複数個のアッセンブリー３を配列させたローターと、前記ローターに対してギャップを介して対向すると共にローターを取り巻くように配置したステータ７を備える。ステータ７は磁界印加用ヨークとそれに巻かれたコイルで構成した。複数個のアッセンブリ−３は、円筒状の回転子を取り巻くように所定の間隔を空けて配列・固定させた。アッセンブリー３の長手方向は回転子のシャフト６の軸方向と平行にした。図２は断面図であるが、アッセンブリーの詳細を見やすくするため、部材断面のハッチングを省略した。この回転機は、コイルに流す電流を制御することで、ステータ７に界磁させて永久磁石付きのローターを回転させる。ローターのシャフト６は、ベアリング９を介して筐体８内に回転自在に支持させた。この回転機１０を塩霧の多い海岸の近くでポンプ用モーターとして用いたところ、内部に設置された永久磁石は腐食することなく十分な耐食性を得られることが分かった。
【００５２】
（比較例３）
比較例１の永久磁石を被覆付き鉄材（ヨーク）に接着してアッセンブリーを構成し、実施例７と同様の回転機のローターに組み込んで比較例３の回転機を構成した。塩霧の多い海岸の近くでポンプ用モーターとして用いたところ、内部に設置された永久磁石を被覆する樹脂膜にフクレを生じたので長期間にわたって使用することは困難であることがわかった。
【００５３】
（実施例８）
図３に実施例３の永久磁石付きアッセンブリーを用いた風力発電機の概略断面図を示す。この風力発電機は、実施例１の被覆を施した永久磁石およびアッセンブリーをローターに組み込んだ発電機１１にギアボックス１２およびシャフト１４を介してプロペラ１５を接続したものである。発電機１１とギアボックス１２は筐体１３中に格納・固定した。前記筐体は風向きに応じてプロペラ１５の向きを変更できるようにピラー１６に支持させた。風によりプロペラ１５が回ると、シャフト１４及びギアボックス１２を介して回転が発電機に伝わり、発電することができた。この風力発電機を海岸近くに設置したところ、永久磁石を被覆させた樹脂膜にフクレ等の不具合が発生することなく長期間使用することができた。
【００５４】
（比較例４）
比較例２の永久磁石を被覆付き鉄材（ヨーク）に接着してアッセンブリーを構成し、実施例８と同様の風力発電機に組み込んだ。この風力発電機を海岸近くに設置したところ、永久磁石を被覆させた樹脂膜にフクレ等の不具合が発生したので、長期間使用することは困難であることがわかった。
【産業上の利用可能性】
【００５５】
本発明は耐食性に優れた樹脂膜を有する希土類永久磁石およびそれを用いた回転機もしくは風力発電機として利用することができる。
【図面の簡単な説明】
【００５６】
【図１】本発明に係る永久磁石を有するアッセンブリーの断面図である。
【図２】本発明に係る永久磁石を用いた回転機の概略断面図である。
【図３】本発明に係る永久磁石を用いた風力発電機の概略断面図である。
【符号の説明】
【００５７】
１  磁性ヨーク、  ２  永久磁石、  ３  アッセンブリー、
１ａ  電着塗装膜、１ｂ  エポキシ系接着剤、  ２ａ  電着塗装膜、
３ａ  静電粉体塗装膜、
５  回転子、  ６  シャフト、  ７  ステータ、  ８  筐体、
９  ベアリング、  １０  回転機、  １１  発電機、  １２  ギアボックス、
１３  筐体、  １４  シャフト、  １５  プロペラ、  １６  ピラー
【図１】
2005039255.tif 000004
【図２】
2005039255.tif 000005
【図３】
2005039255.tif 000006